(57)【要約】【課題】層間充填構成の画像表示装置に用いられた場合においても、高温環境下での透過率の低下が小さく、耐久性に優れる偏光板およびその製造方法を提供することである。更に本発明の別の目的は、高温環境下での表示特性が改善された耐久性を備えた画像表示装置を提供することである。【解決手段】ヨウ素を吸着配向させてなるポリビニルアルコール系樹脂偏光素子、前記偏光素子の少なくとも一方の面に形成された尿素、尿素誘導体、チオ尿素及びチオ尿素誘導体から選ばれる少なくとも一種を含有する尿素系化合物含有層、及び透明保護フィルムを有することを特徴とする偏光板。【選択図】なし【特許請求の範囲】
【請求項１】
ヨウ素を吸着配向させてなるポリビニルアルコール系樹脂偏光素子、
前記偏光素子の少なくとも一方の面に形成された
尿素、尿素誘導体、チオ尿素及びチオ尿素誘導体から選ばれる少なくとも一種を含有する尿素系化合物含有層、及び
透明保護フィルム
を有することを特徴とする偏光板。
【請求項２】
前記尿素系化合物含有層が接着剤層であり、前記透明保護フィルムが該接着剤層を介して貼合されていることを特徴とする請求項１に記載の偏光板。
【請求項３】
前記接着剤層が、更にポリビニルアルコール系樹脂を含有することを特徴とする請求項２に記載の偏光板。
【請求項４】
前記接着剤層に含有される尿素系化合物の合計含有量が、ポリビニルアルコール系樹脂１００重量部に対し、１重量部以上４００重量部以下であることを特徴とする請求項３に記載の偏光板。
【請求項５】
前記尿素系化合物が、尿素誘導体及び／又はチオ尿素誘導体であることを特徴とする請求項１〜４のいずれか１項に記載の偏光板。
【請求項６】
前記接着剤層の厚みが、０．０１〜７μｍであることを特徴とする請求項２〜５のいずれか１項に記載の偏光板。
【請求項７】
前記尿素系化合物含有層が接着剤層以外の樹脂層であることを特徴とする請求項１に記載の偏光板。
【請求項８】
前記偏光板が、層間充填構成を有する画像表示装置に用いられるものであることを特徴とする請求項１〜７のいずれか１項に記載の偏光板。
【請求項９】
偏光素子の少なくとも一方の面に透明保護フィルムが貼合された偏光板を製造する方法であって、
ヨウ素が吸着配向された延伸ポリビニルアルコール系樹脂フィルムからなる偏光素子の少なくとも一方の面に、
ポリビニルアルコール系樹脂、及び
尿素、尿素誘導体、チオ尿素及びチオ尿素誘導体から選ばれる少なくとも１種を含有する接着剤組成物を用いて接着剤層を形成する工程、
上記接着剤層を形成する工程と同時又は形成後、該接着剤層を介し透明保護フィルムを貼合する工程を含むことを特徴とする偏光板の製造方法。
【請求項１０】
請求項１〜８のいずれか１項に記載の偏光板が画像表示セルの視認側表面に粘着剤層を介して貼り合わされている画像表示パネル、及び
前記画像表示パネルの視認側偏光板面に粘着剤層を介して貼り合わされた透明部材、
を有することを特徴とする画像表示装置。
【請求項１１】
前記透明部材が、ガラス板または透明樹脂板であることを特徴とする請求項１０に記載の画像表示装置。
【請求項１２】
前記透明部材が、タッチパネルであることを特徴とする請求項１０に記載の画像表示装置。
【発明の詳細な説明】
【技術分野】
【０００１】
本発明は、偏光板およびその製造方法に関する。さらに、本発明は当該偏光板の一方の面が画像表示セルと貼り合せられ、他方の面がタッチパネルや前面板等の透明部材と貼り合せられた画像表示装置に関する。
【背景技術】
【０００２】
液晶表示装置（ＬＣＤ）は、液晶テレビだけでなく、パソコン、携帯電話等のモバイル、カーナビ等の車載用途などで広く用いられている。通常、液晶表示装置は、液晶セルの両側に粘着剤で偏光板を貼合した液晶パネル部材を有し、バックライト部材からの光を液晶パネル部材で制御することにより表示が行われている。
また、有機ＥＬ表示装置も近年、液晶表示装置と同様に、テレビ、携帯電話等のモバイル、カーナビ等の車載用途で広く用いられて来ている。
有機ＥＬ表示装置では、外光が金属電極（陰極）で反射され鏡面のように視認されることを抑止するために、画像表示パネルの視認側表面に円偏光板（偏光素子とλ／４板を含む積層体、以下では単に偏光板ということがある。）が配置される場合がある。
【０００３】
偏光板は上記のように、液晶表示装置や有機ＥＬ表示装置の部材として、車に搭載される機会が増えて来ている。車載用の画像表示装置に用いられる偏光板は、それ以外のテレビや携帯電話等のモバイル用途に比較して、高温環境下に曝されることが多く、より高温での特性変化が小さいこと（高温耐久性）が求められる。
一方、外表面から衝撃による画像表示パネルの破損防止等を目的として、画像表示パネルの偏光板よりもさらに視認側に、透明樹脂板やガラス板等の前面板（「ウインドウ層」等とも称される。）を設ける構成が増えて来ている。また、タッチパネルを備える表示装置では、画像表示パネルの偏光板よりもさらに視認側にタッチパネルが設けられ、タッチパネルよりもさらに視認側に前面板を備える構成が広く採用されている。
【０００４】
このような構成において、画像表示パネルと前面板やタッチパネル等の透明部材との間に空気層が存在すると、空気層界面での光の反射による外光の映り込みが生じ、画面の視認性が低下する傾向がある。そのため、画像表示パネルの視認側表面に配置される偏光板と前透明部材との間の空間を、これらの材料と屈折率が近い材料で充填する構成（以下「層間充填構成」と称する場合がある）を採用する動きが広まっている。層間充填材としては、界面での反射による視認性の低下を抑止すると共に、各部材間を接着固定する目的で、粘着剤やＵＶ硬化型接着剤が用いられる（例えば特許文献１参照）。
【０００５】
上記の層間充填構成は、屋外で使用されることが多い携帯電話等のモバイル用途での採用が広がっている。また、近年の視認性に対する要求の高まりから、カーナビゲーション装置等の車載用途においても、画像表示パネル表面に前面板を配置し、パネルと前面板との間を粘着剤層等で層間充填された構成の採用が検討されている。
しかし、このような構成を採用する場合、加熱耐久試験（９５℃で２００時間等）の結果、偏光板面内中央部に、透過率の著しい低下が見られること、その一方、偏光板単独では９５℃で１０００時間でも著しい透過率の低下は見られないことが報告されており、これらの結果から、高温環境における偏光板の透過率の著しい低下は、偏光板の一方の面が画像表示セルと貼り合せられ、他方の面がタッチパネルや前面板等の透明部材と貼り合せられている層間充填構成を採用する画像表示装置が高温環境に暴露された場合に特有の問題であることも報告されている（特許文献２）。
【０００６】
そして、上記特許文献２には層間充填構成で透過率が著しく低下した偏光板は、ラマン分光測定で１１００ｃｍ−１付近（＝Ｃ−Ｃ＝結合に由来）および１５００ｃｍ−１付近（−Ｃ＝Ｃ−結合に由来）にピークを有していることから、ポリエン構造（−Ｃ＝Ｃ）ｎ−を形成していると考え、偏光素子を構成するポリビニルアルコールが脱水によりポリエン化されて生じたものであると推定している（特許文献２、段落［００１２］）。
また、本発明者らは、層間充填構成で高温耐久試験を行ったサンプルのラマン分光測定を行い、透過率の低下に応じて、１１００ｃｍ−１付近および１５００ｃｍ−１付近のピーク面積の和が増加していることを観察している。
【０００７】
特許文献２ではその問題の解決策として、偏光板の単位面積当たりの水分量を規定量以下とし、なおかつ偏光素子に隣接する透明保護フィルムの飽和吸水量を規定量以下とすることにより透過率の低下を抑制する方法を提案している。
しかし、本発明者等の追試の結果、上記解決策の低下抑制効果は必ずしも十分なものではなく、さらに、パネル作製時に偏光板の水分を減少させるために、偏光板や偏光板を貼合したパネルの加熱が必要となり、パネルの生産性を低下させる問題が新たに生じることが分かった。
【先行技術文献】
【特許文献】
【０００８】
【特許文献１】特開平１１−１７４４１７号公報
【特許文献２】特開２０１４−１０２３５３号公報
【発明の概要】
【発明が解決しようとする課題】
【０００９】
上記のような状況に鑑みて、本発明の課題、すなわち本発明が解決しようとする課題は、層間充填構成の画像表示装置に用いられた場合においても、高温環境下での透過率の低下が小さく、耐久性に優れる偏光板およびその製造方法を提供することである。更に本発明の別の目的は、高温環境下での表示特性が改善された耐久性を備えた画像表示装置を提供することである。
【課題を解決するための手段】
【００１０】
本発明者等は鋭意検討の結果、ポリビニルアルコール系樹脂層にヨウ素を吸着配向させてなる偏光素子の少なくとも一方の面に接着剤層を介して透明保護フィルムが設けられる構成に於いて、接着剤層に尿素、尿素誘導体、チオ尿素及びチオ尿素誘導体から選ばれる少なくとも一種（以降、尿素、尿素誘導体、チオ尿素及びチオ尿素誘導体を単に「尿素系化合物」とも称する。）を含有させることで、偏光板の一方の面が画像表示セルと貼り合せられ、他方の面がタッチパネルや前面板等の透明部材と貼り合せられている層間充填構成において、高温環境下での透過率の低下を抑止できることを見出した。
【００１１】
更に検討の結果、上記偏光素子の少なくとも一方の面に尿素系化合物を少なくとも一種を含有する層（以降、「尿素系化合物含有層」とも称す。）を積層することで、その層が接着剤層以外であっても、第１の発明同様、層間充填構成において、高温環境下での透過率の低下を抑止できる効果があることを見出した。
【００１２】
また、層間充填構成を採用した装置において、本発明の尿素系化合物の中では、尿素誘導体またはチオ尿素誘導体が優れた高温環境下での透過率低下抑制効果だけでなく、高温環境下での偏光度低下抑制（クロス抜け抑止）効果においても優れた性能を示すことも見出した。
本発明者らは、このような新しく見出した事実に基づき、本発明を完成するに至った。
【００１３】
本発明が解決しようとする課題は、下記の手段により解決することができる。
（１）ヨウ素を吸着配向させてなるポリビニルアルコール系樹脂偏光素子、
前記偏光素子の少なくとも一方の面に形成された
尿素、尿素誘導体、チオ尿素及びチオ尿素誘導体から選ばれる少なくとも一種を含有する尿素系化合物含有層、及び
透明保護フィルム
を有することを特徴とする偏光板。
（２）前記尿素系化合物含有層が接着剤層であり、前記透明保護フィルムが該接着剤層を介して貼合されていることを特徴とする（１）に記載の偏光板。
（３）前記接着剤層が、更にポリビニルアルコール系樹脂を含有することを特徴とする（２）に記載の偏光板。
（４）前記接着剤層に含有される尿素系化合物の合計含有量が、ポリビニルアルコール系樹脂１００重量部に対し、１重量部以上４００重量部以下であることを特徴とする（３）に記載の偏光板。
【００１４】
（５）前記尿素系化合物が、尿素誘導体及び／又はチオ尿素誘導体であることを特徴とする（１）〜（４）のいずれかに記載の偏光板。
（６）前記接着剤層の厚みが、０．０１〜７μｍであることを特徴とする（２）〜（５）のいずれかに記載の偏光板。
（７）前記尿素系化合物含有層が接着剤層以外の樹脂層であることを特徴とする（１）に記載の偏光板。
（８）前記偏光板が、層間充填構成を有する画像表示装置に用いられるものであることを特徴とする（１）〜（７）のいずれかに記載の偏光板。
【００１５】
（９）偏光素子の少なくとも一方の面に透明保護フィルムが貼合された偏光板を製造する方法であって、
ヨウ素が吸着配向された延伸ポリビニルアルコール系樹脂フィルムからなる偏光素子の少なくとも一方の面に、
ポリビニルアルコール系樹脂及び
尿素、尿素誘導体、チオ尿素及びチオ尿素誘導体から選ばれる少なくとも１種を含有する接着剤組成物を用いて接着剤層を形成する工程、
上記接着剤層を形成する工程と同時又は形成後、該接着剤層を介し透明保護フィルムを貼合する工程を含むことを特徴とする偏光板の製造方法。
【００１６】
（１０）（１）〜（９）のいずれかに記載の偏光板が画像表示セルの視認側表面に粘着剤層を介して貼り合わされている画像表示パネル、及び
前記画像表示パネルの視認側偏光板面に粘着剤層を介して貼り合わされた透明部材、を有することを特徴とする画像表示装置。
（１１）前記透明部材が、ガラス板または透明樹脂板であることを特徴とする（１０）に記載の画像表示装置。
（１２）前記透明部材が、タッチパネルであることを特徴とする（１０）に記載の画像表示装置。
【発明の効果】
【００１７】
本発明により、層間充填構成の画像表示装置に用いられた場合においても、高温環境下での透過率の低下が小さく、高温耐久性に優れる偏光板およびその製造方法の提供することが可能となり、さらに、本発明の偏光板を用いることで高温環境下での透過率低下が抑制された表示装置を提供することが可能となる。
【発明を実施するための形態】
【００１８】
本発明における１つの態様では、ポリビニルアルコール系樹脂層にヨウ素を吸着配向させてなる偏光素子の少なくとも一方の面に接着剤層を介して透明保護フィルムが設けられる構成に於いて、接着剤層に尿素、尿素誘導体、チオ尿素及びチオ尿素誘導体から選ばれる少なくとも一種を含有する。
【００１９】
以下、本発明を構成する技術要素について説明するが、尿素系化合物含有層以外は他の態様（尿素系化合物含有層が接着剤層以外の層である態様）においても共通である。
［偏光素子］
本発明のポリビニルアルコール（以降ＰＶＡとも称す）系樹脂層にヨウ素を吸着配向させてなる偏光素子としては、周知の偏光素子を用いることができる。このような偏光素子は、一般にＰＶＡ系樹脂フィルムを用い、このＰＶＡ系樹脂フィルムをヨウ素で染色し、一軸延伸することによって形成される。
【００２０】
ＰＶＡ系樹脂は、前述のように、一般に、ポリ酢酸ビニル系樹脂を鹸化して得られるものを用いる。鹸化度は、約８５モル％以上、好ましくは約９０モル％以上、より好ましくは約９９モル％〜１００モル％である。ポリ酢酸ビニル系樹脂としては、酢酸ビニルの単独重合体であるポリ酢酸ビニルのほか、酢酸ビニルとこれに共重合可能な他の単量体との共重合体、例えば、エチレン−酢酸ビニル共重合体などが挙げられる。共重合可能な他の単量体としては、例えば不飽和カルボン酸類、オレフィン類、ビニルエーテル類、不飽和スルホン酸類などが挙げられる。ＰＶＡ系樹脂の重合度としては、１０００〜１００００、好ましくは１５００〜５０００である。このＰＶＡ系樹脂は変性されていてもよく、たとえば、アルデヒド類で変性されたポリビニルホルマール、ポリビニルアセタール、ポリビニルブチラールなどでもよい。
【００２１】
偏光素子の製造方法は特に限定されないが、予めロール状に巻かれたポリビニルアルコール系樹脂フィルムを送り出して延伸、染色、架橋などを行って作製する方法やポリビニルアルコール系樹脂と延伸用樹脂基材との積層体を作製し、積層体の状態で延伸を行う工程を含む方法が典型的である。本発明ではこれら、何れの方法も用いることができる。
これらの偏光素子の製造方法については特開２０１４−４８４９７号公報の段落［０１０９］〜［０１２８］に記載されており、本発明ではこれらの方法を用いることができる。また、本発明の偏光素子の厚みは３〜３５μｍが好ましく、４〜３０μｍがより好ましく、５〜２５μｍが更に好ましい。
【００２２】
［尿素系化合物含有層］
本発明の偏光板はヨウ素を吸着配向させてなるポリビニルアルコール系樹脂偏光素子の少なくとも一方の面に形成された尿素、尿素誘導体、チオ尿素及びチオ尿素誘導体から選ばれる少なくとも一種を含有する尿素系化合物含有層を有する。
本発明において、尿素系化合物含有層は接着剤層である必要はないが、生産性の観点で接着剤層が尿素系化合物を含有することが好ましい。接着剤層は以下の接着剤によって形成される。
尚、尿素系化合物含有層が接着剤層以外の構成については後述する。
【００２３】
［接着剤］
偏光素子に保護フィルムを貼合するための接着剤は、任意の適切な接着剤を用いることができる。具体的には、接着剤としては、水系接着剤、溶剤系接着剤、活性エネルギー線硬化型などを用いることができるが、水系接着剤であることが好ましい。
接着剤層が尿素系化合物含有層である場合、接着剤は尿素、尿素誘導体、チオ尿素及びチオ尿素誘導体から選ばれる少なくとも一種を含有する。
上記接着剤の塗布時の厚みは、任意の適切な値に設定され得る。例えば、硬化後または加熱（乾燥）後に、所望の厚みを有する接着剤層が得られるように設定する。接着剤層の厚みは、好ましくは０．０１μｍ〜７μｍであり、より好ましくは０．０１μｍ〜５μｍであり、さらに好ましくは０．０１μｍ〜２μｍであり、最も好ましくは０．０１μｍ〜１μｍである。
【００２４】
（水系接着剤）
また、上記水系接着剤としては、任意の適切な水系接着剤が採用され得る。中でも、ＰＶＡ系樹脂を含む水系接着剤（ＰＶＡ系接着剤）が好ましく用いられる。水系接着剤に含まれるＰＶＡ系樹脂の平均重合度は、接着性の点から、好ましくは１００〜５５００程度、さらに好ましくは１０００〜４５００である。平均鹸化度は、接着性の点から、好ましくは８５モル％〜１００モル％程度であり、さらに好ましくは９０モル％〜１００モル％である。
【００２５】
上記水系接着剤に含まれるＰＶＡ系樹脂としては、アセトアセチル基を含有するものが好ましく、その理由は、ＰＶＡ系樹脂層と保護フィルムとの密着性に優れ、耐久性に優れているからである。アセトアセチル基含有ＰＶＡ系樹脂は、例えば、ＰＶＡ系樹脂とジケテンとを任意の方法で反応させることにより得られる。アセトアセチル基含有ＰＶＡ系樹脂のアセトアセチル基変性度は、代表的には０．１モル％以上であり、好ましくは０．１モル％〜２０モル％程度である。
上記水系接着剤の樹脂濃度は、好ましくは０．１重量％〜１５重量％であり、さらに好ましくは０．５重量％〜１０重量％である。
【００２６】
（架橋剤、溶剤）
本発明で好ましく用いることが出来る水溶性ＰＶＡ系接着剤は上記のＰＶＡ系樹脂、尿素系化合物の他に必要に応じて架橋剤を含有させることもできる。架橋剤としては公知の架橋剤を用いることができる。例えば、水溶性エポキシ化合物、ジアルデヒド、イソシアネートなどが挙げられる。
【００２７】
ＰＶＡ系樹脂がアセトアセチル基含有ＰＶＡ系樹脂である場合は、架橋剤としてグリオキサール、グリオキシル酸塩、メチロールメラミンのうちの何れかであることが好ましく、グリオキサール、グリオキシル酸塩の何れかであることが好ましく、グリオキサールであることが特に好ましい。
【００２８】
また、本発明の水溶性ＰＶＡ系接着剤は有機溶剤を含有していても構わない。その場合、水と混和性を有する点でアルコール類が好ましく、アルコール類の中でもメタノールまたはエタノールであることがより好ましい。
また、本発明では、尿素誘導体の一部は水に対する溶解度が低い反面、アルコールに対する溶解度は十分なものがある。その場合は、アルコールに溶解し、尿素誘導体のアルコール溶液を調製した後、尿素誘導体のアルコール溶液をＰＶＡ水溶液に添加し、接着剤を調製することも好ましい態様の一つである。
【００２９】
（活性エネルギー線硬化型接着剤）
上記活性エネルギー線硬化型接着剤としては、活性エネルギー線の照射によって硬化し得る接着剤であれば、任意の適切な接着剤が用いられ得る。活性エネルギー線硬化型接着剤としては、例えば、紫外線硬化型接着剤、電子線硬化型接着剤等が挙げられる。活性エネルギー線硬化型接着剤の硬化型の具体例としては、ラジカル硬化型、カチオン硬化型、アニオン硬化型、これらの組み合わせ（例えば、ラジカル硬化型とカチオン硬化型のハイブリッド）が挙げられる。
【００３０】
上記活性エネルギー線硬化型接着剤としては、例えば、硬化成分として（メタ）アクリレート基や（メタ）アクリルアミド基などのラジカル重合性基を有する化合物（例えば、モノマーおよび／またはオリゴマー）を含有する接着剤が挙げられる。
上記活性エネルギー線硬化型接着剤およびその硬化方法の具体例は、例えば、特開２０１２−１４４６９０号公報に記載されている。
【００３１】
［尿素系化合物］
本発明では接着剤層に、尿素、尿素誘導体、チオ尿素及びチオ尿素誘導体から選ばれる少なくとも１種を含有する。
接着剤層に尿素系化合物を含有させる方法としては、上記の接着剤に尿素系化合物を含有させることが好ましい。尚、接着剤から乾燥工程などを経て接着剤層を形成する過程で、尿素系化合物の一部が接着剤層から偏光素子などに移動していても構わない。
尿素系化合物には水溶性のものと難水溶性のものがあるが、どちらの尿素系化合物も本発明では使用することができる。難水溶性尿素系化合物を水溶性接着剤に用いる場合は、接着剤層を形成後、ヘイズ上昇などが起きないように分散方法を工夫することが好ましい。
【００３２】
接着剤がＰＶＡ系樹脂を含有する水系接着剤の場合、尿素系化合物の添加量は、ＰＶＡ系樹脂１００重量部に対し、０．１〜４００重量部であることが好ましく、１〜２００重量部であることがより好ましく、３〜１００重量部であることが更に好ましい。
【００３３】
（尿素または尿素誘導体）
本発明において、尿素誘導体とは尿素の一部が置換基により置換された分子構造を有する化合物であることを意味する。尿素誘導体としては、尿素分子の４つの水素原子の少なくとも１つが、置換基に置換された化合物であることが好ましい。
この場合、置換基に特に制限はないが、炭素原子、水素原子および酸素原子よりなる置換基であることが好ましい。
【００３４】
尿素誘導体の具体例として、１置換尿素として、メチル尿素、エチル尿素、プロピル尿素、ブチル尿素、イソブチル尿素、Ｎ−オクタデシル尿素、２−ヒドロキシエチル尿素、ヒドロキシ尿素、アセチル尿素、アリル尿素、２−プロピニル尿素、シクロヘキシル尿素、フェニル尿素、３−ヒドロキシフェニル尿素、（４−メトキシフェニル）尿素、ベンジル尿素、ベンゾイル尿素、ｏ−トリル尿素、ｐ−トリル尿素が挙げられる。
２置換尿素として、１，１−ジメチル尿素、１，３−ジメチル尿素、１，１−ジエチル尿素、１，３−ジエチル尿素、１，３−ビス（ヒドロキシメチル）尿素、１，３−ｔｅｒｔ−ブチル尿素、１，３−ジシクロヘキシル尿素、１，３−ジフェニル尿素、１，３−ビス（４−メトキシフェニル）尿素、１−アセチル−３−メチル尿素、２−イミダゾリジノン（エチレン尿素）、テトラヒドロ−２−ピリミジノン（プロピレン尿素）が挙げられる。
４置換尿素として、テトラメチル尿素、１，１，３，３−テトラエチル尿素、１，１，３，３−テトラブチル尿素、１，３−ジメトキシ−１，３−ジメチル尿素、１，３−ジメチル−２−イミダゾリジノン、１，３−ジメチル−３，４，５，６−テトラヒドロ−２（１Ｈ）−ピリミジノンが挙げられる。
【００３５】
（チオ尿素またはチオ尿素誘導体）
本発明において、チオ尿素誘導体とはチオ尿素の一部が置換基により置換された分子構造を有する化合物であることを意味する。チオ尿素誘導体としては、チオ尿素分子の４つの水素原子の少なくとも１つが、置換基に置換された化合物であることが好ましい。
この場合、置換基に特に制限はないが、炭素原子、水素原子および酸素原子よりなる置換基であることが好ましい。
【００３６】
チオ尿素誘導体の具体例として、１置換チオ尿素として、Ｎ−メチルチオ尿素、エチルチオ尿素、プロピルチオ尿素、イソプロピルチオ尿素、１−ブチルチオ尿素、シクロヘキシルチオ尿素、Ｎ−アセチルチオ尿素、Ｎ−アリルチオ尿素、（２−メトキシエチル）チオ尿素、Ｎ−フェニルチオ尿素、（４−メトキシフェニル）チオ尿素、Ｎ−（２−メトキシフェニル）チオ尿素、Ｎ−（１−ナフチル）チオ尿素、（２−ピリジル）チオ尿素、ｏ−トリルチオ尿素、ｐ−トリルチオ尿素が挙げられる。
２置換チオ尿素として、１，１−ジメチルチオ尿素、１，３−ジメチルチオ尿素、１，１−ジエチルチオ尿素、１，３−ジエチルチオ尿素、１，３−ジブチルチオ尿素、１，３−ジイソプロピルチオ尿素、１，３−ジシクロヘキシルチオ尿素、Ｎ，Ｎ−ジフェニルチオ尿素、Ｎ，Ｎ’−ジフェニルチオ尿素、１，３−ジ（ｏ−トリル）チオ尿素、１，３−ジ（ｐ−トリル）チオ尿素、１−ベンジル−３−フェニルチオ尿素、１−メチル−３−フェニルチオ尿素、Ｎ−アリル−Ｎ’−（２−ヒドロキシエチル）チオ尿素、エチレンチオ尿素が挙げられる。
３置換チオ尿素として、トリメチルチオ尿素が挙げられ、４置換チオ尿素として、テトラメチルチオ尿素、１，１，３，３−テトラエチルチオ尿素が挙げられる。
【００３７】
上記化合物の中では、層間充填構成の画像表示装置に用いた時に、高温環境下での透過率の低下が少なく、且つ偏光度の低下が少ない点で、尿素誘導体またはチオ尿素誘導体が好ましく、尿素誘導体がより好ましい。尿素誘導体の中でも、１置換尿素または２置換尿素であることが好ましく、１置換尿素であることがより好ましい。２置換尿素には１，１−置換尿素と１，３−置換尿素があるが、１，３−置換尿素がより好ましい。
【００３８】
［透明保護フィルム］
本発明において用いられる透明保護フィルム（以降、単に「保護フィルム」とも称す。）は、偏光素子の少なくとも片面側に本発明の尿素系化合物含有接着剤層を介して貼り合わされる。この透明保護フィルムは偏光素子の片面又は両面に貼り合わされるが、両面に貼り合わされていることがより好ましい。
また、偏光素子の両面に接着剤層を介して保護フィルムが貼り合わされている構成に於いて、偏光素子両面の接着剤層の内、片面の接着剤層のみが本発明の尿素系化合物含有接着剤層であっても構わないが、両面の接着剤層が共に本発明の尿素系化合物含有接着剤層であることがより好ましい。
【００３９】
近年、偏光板の薄型化の要請に応えるために、偏光素子の片面にのみ保護フィルムを有する偏光板が開発されている。この構成に於いても、本発明の尿素系化合物含有接着剤層を介して保護フィルムを積層することが好ましい。
偏光素子の片面にのみ保護フィルムを有する偏光板の作製方法として、最初に両面に接着剤層を介して保護フィルムを貼合した偏光板を作製した後に、一方の保護フィルムを剥離する方法が考えられるが、このような製造方法が用いられる場合、どちらか一方の接着剤層のみが本発明の接着剤層であっても構わないが、本発明の尿素系化合物含有接着剤層が偏光素子の両面に用いられることがより好ましい。
また、本発明の尿素系化合物含有接着剤層が偏光素子の片面のみに用いられる場合は、剥離しないフィルム側の接着剤層が本発明の尿素系化合物含有接着剤層であることが好ましい。
【００４０】
保護フィルムは、同時に他の光学的機能を有していてもよく、更に他の層が積層された積層構造に形成されていてもよい。
この時の保護フィルムの膜厚は光学特性の観点から薄いものが好ましいが、薄すぎると強度が低下し加工性に劣るものとなる。適切な膜厚としては、５〜１００μｍであり、好ましくは１０〜８０μｍ、より好ましくは１５〜７０μｍである。
【００４１】
保護フィルムは、セルロースアシレート系樹脂フィルム、ポリカーボネート系樹脂からなるフィルム、ノルボルネンなどシクロオレフィン系樹脂からなるフィルム、（メタ）アクリル系重合体フィルム、ポリエチレンテレフタレートなどのポリエステル系樹脂系フィルムなどのフィルムを用いることができる。
偏光素子の両面に保護フィルムを有する構成の場合、ＰＶＡ系接着剤などの水系接着剤を用いて貼合する場合は透湿度の点で少なくとも片側の保護フィルムはセルロースアシレート系フィルムまたは（メタ）アクリル系重合体フィルムの何れかであることが好ましく、中でもセルロースアシレートフィルムが好ましい。
【００４２】
少なくとも一方の保護フィルムとしては、視野角補償などの目的で位相差機能を備えていても良く、その場合、フィルム自身が位相差機能を有していても良く、位相差層を別に有していても良く、両者の組み合わせであっても良い。
なお、位相差機能を備えるフィルムは接着剤を介して、直接偏光素子に貼合される構成について説明したが、偏光素子に貼合された別の保護フィルムを介して粘着剤または接着剤を介して貼合された構成であっても構わない。
【００４３】
［画像表示装置の構成］
本発明の偏光板、すなわち、偏光素子の少なくとも片面側に尿素系化合物含有接着剤層を介して透明保護フィルムが貼り合わされた偏光板は、液晶表示装置や有機ＥＬ表示装置等の各種画像表示装置に用いられる。特に、本発明の偏光板は、画像表示装置の視認側に前面板やタッチパネル等の透明部材が配置され、画像表示パネルと透明部材とが粘着剤層等により貼り合わせられた層間充填構成を有する画像表示装置に好適に用いられる。
【００４４】
（画像表示セル）
画像表示セルとしては、液晶セルや有機ＥＬセルが挙げられる。液晶セルとしては、外光を利用する反射型液晶セル、バックライト等の光源からの光を利用する透過型液晶セル、外部からの光と光源からの光の両者を利用する半透過半反射型液晶セルのいずれを用いてもよい。液晶セルが光源からの光を利用するものである場合、画像表示装置（液晶表示装置）は、画像表示セル（液晶セル）の視認側と反対側にも偏光板が配置され、さらに光源が配置される。光源側の偏光板と液晶セルとは、適宜の粘着剤層を介して貼り合せられていることが好ましい。
液晶セルの駆動方式としては、例えばＶＡモード、ＩＰＳモード、ＴＮモード、ＳＴＮモードやベンド配向（π型）等の任意なタイプのものを用いうる。
【００４５】
有機ＥＬセルとしては、透明基板上に透明電極と有機発光層と金属電極とを順に積層して発光体（有機エレクトロルミネセンス発光体）を形成したもの等が好適に用いられる。有機発光層は、種々の有機薄膜の積層体であり、例えば、トリフェニルアミン誘導体等からなる正孔注入層と、アントラセン等の蛍光性の有機固体からなる発光層との積層体や、これらの発光層とペリレン誘導体等からなる電子注入層の積層体、あるいは正孔注入層、発光層、および電子注入層の積層体等、種々の層構成が採用され得る。
【００４６】
（画像表示セルと偏光板の貼り合せ）
画像表示セルと偏光板との貼り合せには、粘着剤層（粘着シート）が好適に用いられる。中でも、偏光板の一方の面に粘着剤層が付設された粘着剤層付き偏光板を画像表示セルと貼り合わせる方法が、作業性等の観点から好ましい。偏光板への粘着剤層の付設は、適宜な方式で行いうる。その例としては、例えば、トルエンや酢酸エチル等の適宜な溶剤の単独物または混合物からなる溶剤にベースポリマーまたはその組成物を溶解あるいは分散させた１０〜４０重量％程度の粘着剤溶液を調製し、それを流延方式や塗工方式等の適宜な展開方式で偏光板上に直接付設する方式、あるいは前記に準じセパレータ上に粘着剤層を形成してそれを偏光板に移着する方式などが挙げられる。
【００４７】
（粘着剤層）
粘着剤層については、特開２０１８−０２５７６５号公報の段落［０１０３］〜［０１４３］に記載されており、本発明ではこれらの粘着剤を用いることができる。
【００４８】
（前面透明部材）
画像表示セルの視認側に配置される前面透明部材としては、前面板（ウインドウ層）やタッチパネル等が挙げられる。前面板としては、適宜の機械強度および厚みを有する透明板が用いられる。このような透明板としては、例えばアクリル系樹脂やポリカーボネート系樹脂のような透明樹脂板、あるいはガラス板等が用いられる。透明板の視認側には反射防止層などの機能層が積層されていても構わない。また、透明板が透明樹脂板の場合は、物理強度を上げるためにハードコート層や、透湿度を下げるために低透湿層が積層されていても構わない。
タッチパネルとしては、抵抗膜方式、静電容量方式、光学方式、超音波方式等の各種タッチパネルや、タッチセンサー機能を備えるガラス板や透明樹脂板等が用いられる。前面透明部材として静電容量方式のタッチパネルが用いられる場合、タッチパネルよりもさらに視認側に、ガラスや透明樹脂板からなる前面板が設けられることが好ましい。
【００４９】
（偏光板と前面透明部材の貼り合せ）
偏光板と前面透明部材との貼り合せには、粘着剤またはＵＶ硬化型の接着剤が好適に用いられる。粘着剤が用いられる場合、粘着剤の付設は適宜な方式で行い得る。具体的な付設方法としては、例えば、前述の画像表示セルと偏光板の貼り合せで用いた粘着剤層の付設方法が挙げられる。
【００５０】
ＵＶ硬化型の接着剤を用いる場合、硬化前の接着剤溶液の広がりを防止する目的で、画像表示パネル上の周縁部を囲むようにダム材が設けられ、ダム材上に前面透明部材を載置して、接着剤溶液を注入する方法が好適に用いられる。接着剤溶液の注入後は、必要に応じて位置合わせおよび脱泡が行われた後、ＵＶ光が照射されて硬化が行われる。
【００５１】
次に、偏光素子の少なくとも片面に尿素系化合物を少なくとも１種含有する接着剤層以外の尿素系化合物含有層を有する本発明の態様について説明する。
尚、前述のとおり、［尿素系化合物含有層］以外の［偏光素子］等の本発明を構成する技術要素については、尿素系化合物含有層が接着剤層である態様と共通である。
【００５２】
［尿素系化合物含有層］
本発明のこの態様では、偏光板はヨウ素を吸着配向させてなるポリビニルアルコール系樹脂偏光素子の少なくとも一方の面に形成された尿素、尿素誘導体、チオ尿素及びチオ尿素誘導体から選ばれる少なくとも一種を含有する尿素系化合物含有層（接着剤層以外）を有する。
尿素系化合物含有層は尿素系化合物を少なくとも１種とバインダーを有することが好ましい。バインダーとしてはポリマーバインダー、熱硬化型バインダー、活性エネルギー線硬化型バインダーなどが挙げられるが、本発明では何れのバインダーも好ましく用いることができる。
【００５３】
尿素系化合物含有層の厚みは、０．１〜２０μｍであることが好ましく、０．５〜１５μｍであることがより好ましく、１〜１０μｍであることが更に好ましい。
尿素系化合物含有層は偏光素子に直接積層されていても、他の層を介して積層されていても構わないが、偏光素子に直接積層されることが高温環境下での透過率低下を抑止し易い点で好ましい。
この態様における偏光板は、偏光素子の少なく一方の面に接着剤層を介して透明保護フィルムを有することが偏光板の物理強度を上げる点で好ましい。この時、接着剤層は尿素系化合物を含有していても、含有していなくても構わないが、含有していることがより好ましい。
【００５４】
他の態様での保護フィルムの説明で記載したように、近年、偏光板の薄型化の要請に応えるために、偏光素子の片面にのみ保護フィルムを有する偏光板（以降、「片面保護フィルム付き偏光板」とも称す。）が開発されている。
このような構成に於いて物理強度を上げることなどを目的として、偏光素子の保護フィルムを有さない面に硬化層を積層する試みがなされている。（例えば特開２０１１−２２１１８５号公報）
【００５５】
本発明ではこのような硬化層に尿素系化合物を含有させることも好ましい態様の一つである。通常このような硬化層は有機溶剤を含む硬化性組成物から形成されるが、特開２０１７−０７５９８６号公報の段落［００２０］〜［００４２］には活性エネルギー線硬化性高分子組成物の水性溶液から、このような硬化層を形成する方法が記載されている。尿素系化合物は水溶性のものが多いので、このような組成物に水溶性の尿素系化合物を含有させ、尿素系化合物含有層を形成するのも本発明の好ましい態様の一つである。
【００５６】
次に、偏光素子の少なくとも片面に尿素系化合物含有溶液を塗布、乾燥して作製した偏光素子を有する、さらに他の態様の偏光板について説明する。
この態様は、層間充填構成用偏光板に用いられ、高温環境下で長時間さらされた場合でも単体透過率の低下を抑止する偏光素子に特徴を有するものである。この偏光素子は、ヨウ素が吸着配向された延伸ポリビニルアルコール系樹脂フィルムからなる偏光素子の少なくとも一方の面に、尿素、尿素誘導体、チオ尿素及びチオ尿素誘導体から選ばれる少なくとも１種を含有する溶液を塗布した後、この塗布液を乾燥することにより製造することができる。
【００５７】
（尿素系化合物溶液）
本発明の尿素系化合物含有溶液の溶媒は水、有機溶媒または、それらの混合液であることが好ましく、水または水とアルコールの混合溶媒の何れかであることがより好ましい。また、水とアルコールの混合溶媒である場合、アルコールがメタノールまたはエタノールの何れかであることが好ましい。
尿素系化合物は前記の尿素系化合物を好ましく使用することができるが、乾燥後に尿素系化合物が偏光素子の表面に析出し難い点で、尿素系化合物は水溶性であることが好ましい。
【実施例】
【００５８】
以下、実施例に基づいて本発明を具体的に説明する。以下の実施例に示す材料、試薬、物質量とその割合、操作等は本発明の趣旨を逸脱しない限り適宜変更することができる。従って、本発明は以下の実施例に限定され制限されるものではない。
【００５９】
（偏光素子１の作製）
平均重合度２４００、鹸化度９９．９モル％の膜厚４０μｍのＰＶＡフィルムを、２５℃の温水中に１２０秒間浸漬し膨潤させた。次いで、ヨウ素／ヨウ化カリウム（重量比＝２／３）の濃度０．６重量％の水溶液に浸漬し、２．１倍に延伸させながらＰＶＡフィルムを染色した。その後、６０℃のホウ酸とヨウ化カリウム含有の酸性浴中で延伸を行い、水洗、乾燥を施し、膜厚１５μｍの偏光素子１を作製した。
【００６０】
（接着剤用ＰＶＡ溶液の調製）
アセトアセチル基を含有する変性ＰＶＡ系樹脂（三菱ケミカル（株）製：ゴーセネックスＺ−４１０）５０ｇを９５０ｇの純水に溶解し、９０℃で２時間加熱後常温に冷却し、接着剤用ＰＶＡ溶液を得た。
【００６１】
（尿素系化合物溶液の調製）
純水９０ｇに尿素１０ｇを添加し、尿素１０重量％水溶液を得た（溶液１）。同様に表１に従って、尿素を表１に記載の尿素系化合物に代え、必要に応じて溶媒を純水からメタノールに代え溶液２〜９を調製した。
【００６２】
【表１】
2020190723.tif 000002
【００６３】
上記で使用した、尿素、メチル尿素、エチル尿素、１，３−ジメチル尿素、テトラメチル尿素、フェニル尿素、チオ尿素、メチルチオ尿素、テトラヒドロ−２−ピリミジノンは何れも、東京化成工業株式会社の試薬を使用した。
【００６４】
（偏光板用接着剤１の調製）
上記で調製した、接着剤用ＰＶＡ溶液、尿素溶液、純水、メタノールを、ＰＶＡ濃度３．０％、メタノール濃度２０％、尿素濃度０．３％になるように配合し、偏光板用接着剤１を得た。
【００６５】
（偏光板用接着剤２〜１４の調製）
同様に、接着剤用ＰＶＡ溶液、表１に記載の尿素系化合物の溶液、純水、メタノールを、ＰＶＡ濃度３．０％、メタノール濃度２０％、尿素系化合物濃度を表２に記載の濃度になるように配合し、偏光板用接着剤２〜１４を得た。
尚、偏光板用接着剤１２は、尿素系化合物としてメチル尿素と１，３−ジメチル尿素の２種類を併用するものであり、偏光板用接着剤１４は尿素系化合物を含有していない。
【００６６】
【表２】
2020190723.tif 000003
【００６７】
（セルロースアシレートフィルムの鹸化）
市販のセルロースアシレートフィルムＴＤ４０（富士フイルム（株）製：膜厚４０μｍ）を、５５℃に保った１．５ｍｏｌ／ＬのＮａＯＨ水溶液（鹸化液）に２分間浸漬した後、フィルムを水洗し、その後、２５℃の０．０５ｍｏｌ／Ｌの硫酸水溶液に３０秒浸漬した後、更に水洗浴を３０秒流水下に通して、フィルムを中性の状態にした。そして、エアナイフによる水切りを３回繰り返し、水を落とした後に７０℃の乾燥ゾーンに１５秒間滞留させて乾燥し、鹸化処理したフィルムを作製した。
【００６８】
（偏光板１の作製）
偏光素子１の両面に、上記で作成した鹸化処理したセルロースアシレートフィルムを、偏光板用接着剤１を介し、乾燥後の接着剤層の厚みが両面共、１００ｎｍになるように調整し、ロール貼合機を用いて貼合した後に６０℃で１０分間乾燥し、両面セルロースアシレートフィルム付き偏光板１を得た。
【００６９】
（偏光板２〜１４の作製）
偏光板用接着剤１を偏光板用接着剤２〜１４に代えた以外は偏光板１と同様に偏光板２〜１４を作製した。
【００７０】
（積層体１の作製）
特開２０１８−０２５７６５号公報の実施例を参考に、上記で作製した偏光板１の両面にアクリル系粘着剤（製造元：リンテック（株）、品番：＃７）を塗布することにより、両面に、厚みが２５μｍの粘着剤層を有する光学積層体１を作製した。
（積層体２〜１４の作製）
光学積層体１と同様にして偏光板１を偏光板２〜１４に代えた以外は同様にして光学積層体２〜１４を作製した。
【００７１】
（積層体１５の作製）
光学積層体１４に対して粘着剤層を片面にのみ積層した以外は光学積層体１４と同様にして光学積層体１５を作製した。
【００７２】
（積層体の評価）
特開２０１４−１０２３５３号公報と特開２０１８−０２５７６５号公報の実施例を参考に、上記で作製した積層体を評価した。尚、高温耐久試験は、９５℃と１０５℃で行い、９５℃では１０００時間まで高温耐久試験を行ったが、尿素系化合物の添加のない偏光板用接着剤１４を用いた比較例１以外は透過率低下が見られなかった。表３には１０５℃の高温耐久性試験の結果のみを示した。
比較例１の試験結果では１０５℃×１００時間の着色は９５℃×１０００時間の結果とほぼ一致した。
【００７３】
［高温耐久試験後の単体透過率評価（１０５℃）］
上記で作製した光学積層体１〜１４を、それぞれ、５０ｍｍ×１００ｍｍの大きさに裁断して、第一粘着剤層および第二粘着剤層それぞれの表面を無アルカリガラス〔商品名“ＥＡＧＬＥ ＸＧ”、コーニング社製〕に貼合することによって、評価サンプルを作製した。また、光学積層体１５を、５０ｍｍ×１００ｍｍの大きさに裁断して、第一粘着剤層の表面を無アルカリガラス〔商品名“ＥＡＧＬＥ ＸＧ”、コーニング社製〕に貼合することによって、評価サンプルを作製した。尚、これらのサンプルを作製する時、ガラス板貼合前に水分量を調整するための加熱処理は行わなかった。
この評価サンプルに、温度５０℃、圧力５ｋｇｆ／ｃｍ２（４９０．３ｋＰａ）で１時間オートクレーブ処理を施した後、温度２３℃、相対湿度５５％の環境下で２４時間放置した。その後、透過率を測定し（初期値）、温度１０５℃の加熱環境下に保管し、１００〜２００時間まで５０時間おきに透過率を測定した。初期値に対し透過率低下が５％以上に達した時間を基に以下の基準で評価を行った。得られた結果を表３に示す。
尚、光学積層体１５を含む評価サンプルは、片側にのみ無アルカリガラスが積層されている構造であるため、透過率は低下せず、評価結果はＡであった。
２００時間後に透過率の低下が５％以下のもの              ：Ａ
１５０〜２００時間後に透過率の低下が５％以上に達したもの：Ｂ
１００〜１５０時間後に透過率の低下が５％以上に達したもの：Ｃ
１００時間後に透過率の低下が５％以上のもの              ：Ｄ
【００７４】
［高温耐久試験後のクロス抜けの評価］
光学積層体１５を、３０ｍｍ×３０ｍｍの大きさに裁断して、第一粘着剤層の表面を無アルカリガラス〔商品名“ＥＡＧＬＥ ＸＧ”、コーニング社製〕に貼合し、クロス評価用サンプル２０を作製した。
高温耐久後の単体透過率評価サンプルを１００時間後の評価を行った後に、上記光学積層体とサンプル２０でクロスニコル状態の光抜け（以降、単に「クロス抜け」とも称す。）を目視で、以下の基準に従って評価した。
クロス抜けが全く見られないもの              ：◎
クロス抜けが殆ど見られないもの              ：○
クロス抜けが僅かに見られるもの              ：△
クロス抜けがはっきり見られるもの            ：×
【００７５】
【表３】
2020190723.tif 000004
【００７６】
表３の尿素系化合物の添加量について説明する。
接着剤に添加される尿素系化合物の添加量は、前述のとおり、ＰＶＡ１００重量部に対し、０．１〜４００重量部であることが好ましく、１〜２００重量部であることがより好ましく、３〜１００重量部であることが更に好ましい。
本実施例では、ＰＶＡ濃度は３．０％である。
本発明では、何れの尿素系化合物も、その添加量が多い程、高温耐久試験後の単体透過率変化が小さく、逆に、高温耐久試験後のクロス抜けは、その添加量が少ないほど小さい傾向を示す。
実施例に記載した尿素系化合物は、何れの化合物も、高温耐久試験後の単体透過率変化がＢ以上で、同時にクロス抜けが△以上の効果を示し、両方の性能において優れた効果を有している。
【００７７】
但し、上記化合物の配合量については、個々の化合物によって、好ましい性能、すなわち、単体透過率変化がＢ以上で、同時にクロス抜けが△以上の性能を示す添加量範囲が厳密には異なるが、いずれの化合物もその添加量は、前記好ましい添加量の範囲に適正範囲を有している。
表３に記載の添加量は、各尿素系化合物において、単体透過率が評価Ａとなる最小添加量の値を示している。さらに、尿素、チオ尿素については、評価Ａとなる最小添加量から添加量を徐々に減らし、クロス抜けが△から○となる添加量の値も示す（その時の単体透過率変化はＢだった。）。また、メチル尿素については、評価Ａとなる最小添加量から添加量を徐々に減らし、クロス抜けが○から◎となる添加量の結果も示す（その時の単体透過率変化はＢだった。）。
【００７８】
表３に示す結果から以下のことが明らかである。
１．尿素系化合物を含有する接着剤を用いた、本発明の偏光板は層間充填構成の画像表示装置に用いられた場合においても、高温環境下で長時間さらされた場合でも単体透過率の低下を抑止できる。
２．特に、尿素またはチオ尿素を用いたものに対し尿素誘導体またはチオ尿素誘導体を用いたものは単体透過率の低下がないことに加え、クロス抜けもなく、特に良好である。
３．尿素系化合物を２種類含有する接着剤を用いたものも、高温環境下で長時間さらされた場合でも単体透過率の低下を抑止でき、本発明の好ましい態様の一つである。
【００７９】
次に、他の態様の例を示すが、この態様においても以下の例に限定され制限されるものではない。
特開２０１７−０７５９８６号公報の段落［００７５］〜［００７６］に記載の硬化層形成用組成物ＢＬＣ−１の組成に対し、メチル尿素の固形分濃度が１重量％になるようにメチル尿素を加え、全体の固形分濃度が２６重量％になるように純水を加え、混合後、超音波を照射した後、ポアサイズ５μｍのフィルターを通して、尿素系化合物含有硬化性組成物（ＵＢＬＣ−１）を調製した。
【００８０】
特開２０１７−０７５９８６号公報の段落［００７０］〜［００８０］に記載の偏光板１を参考に、尿素化合物を含有しない硬化層付き片面保護フィルム付き偏光板（偏光板２２）を作製した。
偏光板２２に対し、硬化形成用組成物（ＢＬＣ−１）から硬化形成用組成物（ＵＢＬＣ−１）に代えた以外は同様にして、尿素化合物含有硬化層付き片面保護フィルム付き偏光板（偏光板２１）を作製した。
光学積層体１４に対し、偏光板１４を夫々、偏光板２１、偏光板２２に代えた以外は同様にして、光学積層体２１と光学積層体２２を得た。これらの試料を光学積層１４と同様に評価し、得られた結果を表４に示す。
尚、高温耐久後のクロス抜けの評価は、透明保護フィルム面が外側になるようにして行った。
【００８１】
【表４】
2020190723.tif 000005
【００８２】
表４に示す結果から以下のことが明らかである。
１．偏光素子の少なくとも一方の面に尿素系化合物含有層を設けた本発明の偏光板は層間充填構成の画像表示装置に用いられた場合においても、高温環境下で長時間さらされた場合でも単体透過率の低下を抑止できる。
【００８３】
さらに他の態様の例を示すが、この態様においても以下の例に限定され制限されるものではない。
塗布液としてメチル尿素の０．５％溶液を調製した。上記で作製した偏光素子１の片面にバーコータを用いてメチル尿素の０．５％溶液を、ウェット塗布量が１０μｍになるように塗布し６０℃で５分乾燥し偏光素子２を得た。
比較例として、上記で作製した偏光素子の片面にバーコータを用いて純水を、ウェット塗布量が１０μｍになるように塗布し６０℃で５分乾燥し偏光素子３を得た。
【００８４】
偏光板１４に対し、偏光素子１を夫々、偏光素子２、偏光素子３に代えた以外は同様にして偏光板３１と偏光板３２を得た。
光学積層体１４に対し、偏光板１４を夫々、偏光板３１、偏光板３２に代えた以外は同様にして、光学積層体３１と光学積層体３２を得た。これらの試料を光学積層１４と同様に評価し、得られた結果を表５に示す。
【００８５】
【表５】
2020190723.tif 000006
【００８６】
表５に示す結果から以下のことが明らかである。
１．偏光素子の少なくとも一方の面に尿素系化合物を含有する溶液を塗布、乾燥して作製した偏光素子を有する、本発明の偏光板は層間充填構成の画像表示装置に用いられた場合においても、高温環境下で長時間さらされた場合でも単体透過率の低下を抑止できる。